(57)【要約】      （修正有）【課題】有機デバイスの信頼性の向上に有利な技術を提供する。【解決手段】基板２０１の表面の上に有機機能層２１１を含む複数の画素が配された画素領域１０とパッド電極３０を含む周辺領域２０とを含み、表面の側から第１の層２０２、封止層３００および樹脂層４００がこの順で積層され、画素領域２０において第１の層２０２と封止層３００との間に有機機能層２１１が配され、周辺領域２０においてパッド電極３０を露出させるための開口部を備え、封止層３００は、表面の側から第１の層２０２よりも水分透過率が低い第２の層３０１、第２の層３０１よりも欠陥密度が低い第４の層３０２、および第３の層３０３とを含み、開口部の端部は第２の層３０１、第４の層３０２、第３の層３０３及び樹脂層４００によって覆われる。【選択図】図４
2019194970.tif 000002
【特許請求の範囲】
【請求項１】
基板の表面の上に、有機機能層を含む複数の画素が配された画素領域と、パッド電極を含む周辺領域と、を含む有機デバイスであって、
前記有機デバイスは、前記表面の側から第１の層、封止層、および、樹脂層がこの順で積層され、
前記画素領域において、前記第１の層と前記封止層との間に前記有機機能層が配され、
前記周辺領域において、前記第１の層、前記封止層、および、前記樹脂層は、前記パッド電極を露出させるための開口部をそれぞれ備え、
前記封止層は、前記表面の側から、前記第１の層よりも水分透過率が低い第２の層および第３の層と、前記第２の層と前記第３の層との間に配され、前記第２の層よりも欠陥密度が低い第４の層と、を含み、
前記第１の層の開口部の端部は、前記第２の層、前記第４の層、および、前記第３の層によって覆われ、
前記第１の層の開口部の端部に起因する前記第２の層の段差部が、前記第４の層によって覆われ、
前記第１の層の開口部の端部に起因する前記第３の層の段差部が、前記樹脂層によって覆われることを特徴とする有機デバイス。
【請求項２】
基板の表面の上に、有機機能層を含む複数の画素が配された画素領域と、パッド電極を含む周辺領域と、を含む有機デバイスであって、
前記有機デバイスは、前記表面の側から少なくとも酸素およびシリコンを含む化合物を含む第１の層、封止層、および、樹脂層がこの順で積層され、
前記画素領域において、前記第１の層と前記封止層との間に前記有機機能層が配され、
前記周辺領域において、前記第１の層、前記封止層、および、前記樹脂層は、前記パッド電極を露出させるためのそれぞれ開口部を備え、
前記封止層は、前記表面の側から、少なくとも窒素およびシリコンを含む化合物を含む第２の層および第３の層と、前記第２の層と前記第３の層との間に配され、少なくとも酸素およびアルミニウムを含む化合物を含む第４の層と、を含み、
前記第１の層の開口部の端部は、前記第２の層、前記第４の層、および、前記第３の層によって覆われ、
前記第１の層の開口部の端部に起因する前記第２の層の段差部が、前記第４の層によって覆われ、
前記第１の層の開口部の端部に起因する前記第３の層の段差部が、前記樹脂層によって覆われることを特徴とする有機デバイス。
【請求項３】
前記表面に対する正射影において、
前記樹脂層の開口部の端部が、前記第１の層の開口部の端部よりも露出した前記パッド電極の中心に近い位置に配され、
前記第３の層の開口部の端部が、前記樹脂層の開口部の端部と同じ位置、または、前記樹脂層の開口部の端部よりも露出した前記パッド電極の中心に近い位置に配され、
前記第４の層の開口部の端部が、前記第３の層の開口部の端部と同じ位置、または、前記第３の層の開口部の端部よりも露出した前記パッド電極の中心に近い位置に配され、
前記第２の層の開口部の端部が、前記第４の層の開口部の端部と同じ位置、または、前記第４の層の開口部の端部よりも露出した前記パッド電極の中心に近い位置に配されることを特徴とする請求項１または２に記載の有機デバイス。
【請求項４】
前記第１の層の厚さが、０．５μｍ以上かつ５．０μｍ以下であることを特徴とする請求項１乃至３の何れか１項に記載の有機デバイス。
【請求項５】
前記第１の層が、シリコン酸化物系の材料を含むことを特徴とする請求項１乃至４の何れか１項に記載の有機デバイス。
【請求項６】
前記第２の層が、シリコン窒化物系の材料を含むことを特徴とする請求項１乃至５の何れか１項に記載の有機デバイス。
【請求項７】
前記第３の層が、シリコン窒化物系の材料を含むことを特徴とする請求項１乃至６の何れか１項に記載の有機デバイス。
【請求項８】
前記第４の層が、アルミニウム酸化物系の材料を含むことを特徴とする請求項１乃至６の何れか１項に記載の有機デバイス。
【請求項９】
前記第２の層および前記第３の層の水分透過率が、１×１０−５ｇ／ｍ２・ｄａｙ以下であることを特徴とする請求項１乃至８の何れか１項に記載の有機デバイス。
【請求項１０】
前記第４の層のうち前記第２の層の段差部の側面を覆う部分の膜厚が、前記第４の層のうち前記画素領域を覆う部分の膜厚の９５％以上かつ１０５％以下であることを特徴とする請求項１乃至９の何れか１項に記載の有機デバイス。
【請求項１１】
前記周辺領域において、前記樹脂層が少なくとも前記第３の層の段差部の側面を覆い、かつ、前記第３の層が露出する部分を含むことを特徴とする請求項１乃至１０の何れか１項に記載の有機デバイス。
【請求項１２】
前記有機デバイスは、前記画素領域において、前記樹脂層の上に配されたカラーフィルタをさらに含むことを特徴とする請求項１乃至１１の何れか１項に記載の有機デバイス。
【請求項１３】
前記有機機能層が、有機発光材料を含むことを特徴とする請求項１乃至１２の何れか１項に記載の有機デバイス。
【請求項１４】
前記有機機能層が、有機光電変換材料を含むことを特徴とする請求項１乃至１２の何れか１項に記載の有機デバイス。
【請求項１５】
前記第１の層と前記有機機能層との間に複数の下部電極が配され、
前記複数の下部電極のそれぞれの側面が、絶縁層で覆われていることを特徴とする請求項１乃至１４の何れか１項に記載の有機デバイス。
【請求項１６】
請求項１乃至１５の何れか１項に記載の有機デバイスと、前記有機デバイスに接続されている能動素子とを有することを特徴とする表示装置。
【請求項１７】
複数のレンズを有する光学部と、前記光学部を通過した光を受光する撮像素子と、画像を表示する表示部と、を有し、
前記表示部は、前記撮像素子が撮像した画像を表示する表示部であり、かつ、請求項１乃至１５の何れか１項に記載の有機デバイスを有することを特徴とする撮像装置。
【請求項１８】
光源と、光拡散部および光学フィルムの少なくとも一方と、を有する照明装置であって、
前記光源は、請求項１乃至１５の何れか１項に記載の有機デバイスを有することを特徴とする照明装置。
【請求項１９】
機体と、前記機体に設けられている灯具を有し、
前記灯具は、請求項１乃至１５の何れか１項に記載の有機デバイスを有することを特徴とする移動体。
【請求項２０】
基板の表面の上に、有機機能層を含む複数の画素が配された画素領域と、パッド電極を含む周辺領域と、を含む有機デバイスの製造方法であって、
前記パッド電極が配された前記基板の表面の上に、第１の層を形成する工程と、
前記パッド電極の上に開口を有するマスクパターンを用いて前記第１の層をエッチングし、前記パッド電極を露出させるエッチング工程と、
前記画素領域において、前記第１の層の上に前記複数の画素を形成する画素形成の工程と、
前記画素形成の工程の後に、封止層および樹脂層をこの順で積層する工程と、
前記表面に対する正射影において、前記第１の層のうち前記エッチング工程によって開口した端部よりも内側に開口を有するマスクパターンを用いて、前記封止層および前記樹脂層をエッチングし前記パッド電極を露出させる工程と、を含み、
前記封止層は、前記表面の側から、前記第１の層よりも水分透過率の低い第２の層および第３の層と、前記第２の層と前記第３の層との間に配され、前記第２の層よりも欠陥密度が低い第４の層と、を含み、
前記パッド電極が露出する部分において、前記第１の層の開口部の端部は、前記第２の層、前記第４の層、および、前記第３の層によって覆われ、
前記第１の層の開口部の端部に起因する前記第２の層の段差部が、前記第４の層によって覆われ、
前記第１の層の開口部の端部に起因する前記第３の層の段差部が、前記樹脂層によって覆われることを特徴とする製造方法。
【請求項２１】
前記第４の層が、原子層堆積法によって形成されることを特徴とする請求項２０に記載の製造方法。
【請求項２２】
前記第１の層が、テトラエトキシシランを用いた化学気相成長法によって形成されることを特徴とする請求項２０または２１に記載の製造方法。
【発明の詳細な説明】
【技術分野】
【０００１】
本発明は、有機デバイス、有機デバイス、表示装置、撮像装置、照明装置、移動体、および、有機デバイスの製造方法に関する。
【背景技術】
【０００２】
有機エレクトロルミネッセンス膜を用いた発光装置や、有機光電変換膜を用いた撮像装置など、有機化合物を含む有機機能層を備えた有機デバイスが知られている。有機化合物は、水分によって特性が劣化しやすい。特許文献１には、窒化シリコン膜と酸化アルミニウム膜とを積層した封止層を用いて、有機機能層を封止することが示されている。
【先行技術文献】
【特許文献】
【０００３】
【特許文献１】特開２０１０−１９８９６９号公報
【発明の概要】
【発明が解決しようとする課題】
【０００４】
本発明者らは、有機機能層の下層に封止層よりも水分透過率が高い材料を用いた絶縁層がデバイスの全体に配されていると、絶縁層および封止層に開口を設けたパッド電極の部分から絶縁層を介して水分が有機機能層まで浸透してしまう場合があることを見出した。水分が有機機能層まで浸透してしまった場合、有機機能層に含まれる有機化合物の特性が劣化し、有機デバイスの信頼性が低下しうる。
【０００５】
本発明は、有機デバイスの信頼性の向上に有利な技術を提供することを目的とする。
【課題を解決するための手段】
【０００６】
上記課題に鑑みて、本発明の実施形態に係る有機デバイスは、基板の表面の上に、有機機能層を含む複数の画素が配された画素領域と、パッド電極を含む周辺領域と、を含む有機デバイスであって、有機デバイスは、表面の側から第１の層、封止層、および、樹脂層がこの順で積層され、画素領域において、第１の層と封止層との間に有機機能層が配され、周辺領域において、第１の層、封止層、および、樹脂層は、パッド電極を露出させるための開口部をそれぞれ備え、封止層は、表面の側から、第１の層よりも水分透過率が低い第２の層および第３の層と、第２の層と第３の層との間に配され、第２の層よりも欠陥密度が低い第４の層と、を含み、第１の層の開口部の端部は、第２の層、第４の層、および、第３の層によって覆われ、第１の層の開口部の端部に起因する第２の層の段差部が、第４の層によって覆われ、第１の層の開口部の端部に起因する第３の層の段差部が、樹脂層によって覆われることを特徴とする。
【発明の効果】
【０００７】
本発明によれば、有機デバイスの信頼性の向上に有利な技術を提供することができる。
【図面の簡単な説明】
【０００８】
【図１】本発明の実施形態に係る有機デバイスの平面図。
【図２】図１の有機デバイスの断面図、および、パッド電極付近の断面図および平面図。
【図３】図１の有機デバイスの比較例の断面図。
【図４】図１の有機デバイスの断面図、および、パッド電極付近の断面図。
【図５】図１の有機デバイスの比較例の断面図。
【図６】図１の有機デバイスの断面図、および、パッド電極付近の断面図。
【図７】図６の有機デバイスの比較例の断面図。
【図８】図１の有機デバイスの断面図。
【図９】図１の有機デバイスを用いた表示装置の一例を示す図。
【図１０】図１の有機デバイスを用いた撮像装置の一例を示す図。
【図１１】図１の有機デバイスを用いた携帯機器の一例を示す図。
【図１２】図１の有機デバイスを用いた表示装置の一例を示す図。
【図１３】図１の有機デバイスを用いた照明装置の一例を示す図。
【図１４】図１の有機デバイスを用いた自動車の一例を示す図。
【発明を実施するための形態】
【０００９】
以下、本発明に係る有機デバイスの具体的な実施形態を、添付図面を参照して説明する。なお、以下の説明および図面において、複数の図面に渡って共通の構成については共通の符号を付している。そのため、複数の図面を相互に参照して共通する構成を説明し、共通の符号を付した構成については適宜説明を省略する。
【００１０】
図１〜１４を参照して、本発明の実施形態による有機デバイスの構造および製造方法について説明する。図１は、本発明における有機デバイス１００の構造を示す平面図、図２（ａ）は、図１のＡ−Ａ’における有機デバイス１００の断面図、図２（ｂ）、２（ｃ）は、それぞれ有機デバイス１００のパッド電極３０付近の断面図および平面図である。
【００１１】
図１に示されるように、有機デバイス１００は、複数の画素が配された画素領域１０と、パッド電極３０を含む周辺領域２０と、を含む。画素領域１０に配された画素は、有機発光材料や有機光電変換材料を用いた有機機能層２１１を含み、有機デバイス１００は、発光素子を含む発光装置や光電変換素子を含む撮像装置として機能しうる。周辺領域２０は、図１に示されるように、画素領域１０を囲むように配されてもよいし、画素領域１０のうち１つ以上の辺に沿って配されてもよい。周辺領域２０には、画素領域１０を制御するための回路などが配されうる。周辺領域２０に配されるパッド電極３０は、有機デバイス１００と有機デバイス１００の外部との間で信号などを授受するために用いられうる。例えば、パッド電極３０は、有機デバイス１００の中で生成された信号を外部に出力するために用いられてもよいし、有機デバイス１００を制御するための信号を外部から有機デバイス１００に入力するために用いられてもよい。また、例えば、パッド電極３０は、有機デバイス１００を駆動するための電力を供給するために用いられてもよい。
【００１２】
図２（ａ）に示されるように、有機デバイス１００は、基板２０１の表面の側から絶縁層２０２（第１の層）、封止層３００、および、樹脂層４００が、この順で積層される。画素領域１０において、絶縁層２０２と封止層３００との間には、下部電極２１０、有機機能層２１１、上部電極２１２が配される。また、周辺領域２０において、絶縁層２０２、封止層３００、および、樹脂層４００は、パッド電極３０を露出させるためのそれぞれ開口部を備える。本明細書において、基板２０１のうち絶縁層２０２、封止層３００、樹脂層４００などが配される側の面を表面と呼ぶ。
【００１３】
絶縁層２０２は、絶縁性を有する材料を用いて形成される。絶縁層２０２は、少なくとも酸素およびシリコンを含む化合物、例えば、シリコン酸化物系の材料など無機系材料を含んでいてもよい。また、例えば、熱硬化性樹脂や熱可塑性樹脂などの有機系材料を用いて形成されていてもよい。本実施形態において、絶縁層２０２は、酸化シリコン（ＳｉＯｘ）を用いて形成される。例えば、テトラエトキシシラン（ＴＥＯＳ）を用いた化学気相成長法（ＣＶＤ法）によって、絶縁層２０２が形成されてもよい。絶縁層２０２には良好な被覆性が求められるが、ＴＥＯＳは、エトキシ基を介した表面反応によって被覆性に優れた酸化シリコンを得ることができる。また、自然発火性を有するモノシラン（ＳｉＨ４）ガスを用いて絶縁層２０２を形成する場合と比較して、自然発火性のないＴＥＯＳは安全に取り扱うことができる。絶縁性と平坦化性を確保するために、絶縁層２０２の厚さは０．５μｍ以上かつ５．０μｍ以下であってもよい。
【００１４】
基板２０１には、ガラスや樹脂などの絶縁性基板やアルミニウムやステンレスなどの導電基板、シリコンなどの半導体基板が用いられうる。基板２０１と絶縁層２０２との間には、トランジスタや配線パターンなどの電子回路（不図示）が配される。
【００１５】
絶縁層２０２の上には、画素領域１０において、下部電極２１０が配される。下部電極２１０は、タングステンなどの導電性材料で形成されるプラグ電極（不図示）によって基板２０１と絶縁層２０２との間に配される電子回路に接続される。下部電極２１０は、導電性が高い金属材料であってもよい。下部電極２１０には、例えば、アルミニウムや銀、アルミニウム合金、銀合金、チタン、窒化チタンなどの金属材料が用いられうる。
【００１６】
下部電極２１０上には、有機機能層２１１が配される。本実施形態において、有機機能層２１１は、少なくとも有機発光材料、または有機光電変換材料を含む。有機機能層２１１に用いられる材料は後述する。
【００１７】
有機機能層２１１の上には、上部電極２１２が配される。上部電極２１２は、有機機能層２１１が有機発光材料を含む場合、有機機能層２１１で生じた光を射出させる電極である。また、上部電極２１２は、有機機能層２１１が有機発光材料を含む場合、有機機能層２１１に入射する光を透過させる電極である。多くの光を利用するために、有機機能層２１１は、光透過性が高い材料が用いられうる。上部電極２１２には、酸化錫、酸化インジウム、酸化インジウム錫、酸化インジウム亜鉛などの透明酸化物導電材料が用いられてもよい。また、上部電極２１２には、薄膜の金属電極が用いられてもよい。この場合、例えば、金、白金、銀、アルミニウム、クロム、マグネシウムまたはこれらの合金の薄膜が用いられうる。薄膜の金属電極を用いる場合、高い導電性と金属による光の吸収を抑制とを両立するために、膜厚は、１ｎｍ以上かつ３０ｎｍ以下であってもよい。また、上部電極２１２にマグネシウムを用いる場合、マグネシウムは水分と反応しやすいため、有機機能層２１１と同様に、水分の侵入を抑制する必要がある。
【００１８】
上部電極２１２の上には、封止層３００が配される。本実施形態において、封止層３００は、基板２０１の表面の側から、絶縁層２０２よりも水分透過率が低い水分抑止層３０１（第２の層）、３０３（第３の層）を含む。さらに、封止層３００は、水分抑止層３０１と水分抑止層３０３との間に配され、水分抑止層３０１よりも欠陥密度が低い欠陥抑止層３０２（第４の層）を含む。本実施形態において、封止層３００は、水分透過率が低い水分抑止層３０１、３０３と、被覆性が極めて高く欠陥密度が低い欠陥抑止層３０２と、の積層構造とすることによって、有機機能層２１１を外部の雰囲気中の水分の影響を抑制することができる。
【００１９】
水分抑止層３０１、３０３は、少なくとも窒素およびシリコンを含む化合物を含んでいてもよく、より具体的には、シリコン窒化物系の材料を含みうる。例えば、水分抑止層３０１、３０３は、ＣＶＤ法を用いて形成された窒化シリコン（ＳｉＮ）や酸窒化シリコン（ＳｉＯＮ）であってもよい。ＣＶＤ法で形成された窒化シリコンや酸窒化シリコンを用いた水分抑止層３０１、３０３は、水分透過率が１×１０−６ｇ／ｍ２・ｄａｙ程度と極めて低い。水分抑止層３０１、３０３は、窒化シリコンや酸窒化シリコンに限らず、上部電極２１２と同様に光透過性が高く、絶縁層２０２よりも水分透過率が少なくなるように形成されれば、どのような材料を用いてもよい。例えば、水分抑止層３０１、３０３は、水分透過率が１×１０−５ｇ／ｍ２・ｄａｙ以下となるように形成されうる。水分抑止層３０１と水分抑止層３０３とは、例えば、両方とも窒化シリコンであるなど同じ材料膜層であってもよいし、一方が窒化シリコンで他方が酸窒化シリコンであるなど異なる材料膜層であってもよい。また、水分抑止層３０１の膜厚と水分抑止層３０３の膜厚とは、互いに同じ膜厚であってもよいし、互いに異なる膜厚であってもよい。
【００２０】
欠陥抑止層３０２は、少なくとも酸素およびアルミニウムを含む化合物を含んでいてもよく、より具体的には、アルミニウム酸化物系の材料を含みうる。例えば、欠陥抑止層３０２は、原子層堆積法（ＡＬＤ法）を用いて形成された酸化アルミニウムであってもよい。真空状態の成膜チャンバ内に水分抑止層３０１を形成した基板２０１を載置し、トリメチルアルミニウム（ＴＭＡ）ガスを流し、水分抑止層３０１の表面にＴＭＡを１原子層吸着させる。その後、ＴＭＡガスを成膜チャンバから排気する。次に、酸素を供給し、高周波電力を投入することなどによってプラズマを発生させ、水分抑止層３０１の表面に吸着したＴＭＡを酸化させる。続いて、成膜チャンバ内のＯ２を排気する。これによって、水分抑止層３０１の表面に１原子層の酸化アルミニウムが形成される。これを繰り返し、所望の膜厚の酸化アルミニウムを用いた欠陥抑止層３０２が形成できる。
【００２１】
ＡＬＤ法によって形成された欠陥抑止層３０２は、凹凸部での膜の付き回りが高く、また、被覆性が極めて高いため、スパッタ法やＣＶＤ法などによって成膜した薄膜よりも膜中の欠陥密度が低いという特徴を有する。ＡＬＤ法は、成膜時間が長い。したがって、欠陥抑止層３０２を成膜するタクト時間を短くするために、欠陥抑止層３０２は、数十ｎｍ〜数百ｎｍの膜厚であってもよい。例えば、欠陥抑止層３０２の膜厚は、１０ｎｍ以上かつ５００ｎｍ以下であってもよいし、さらに５０ｎｍ以上かつ１００ｎｍ以下であってもよい。本実施形態では、欠陥抑止層３０２としてＡＬＤ法を用いて形成された酸化アルミニウムを用いるが、酸化チタンや酸化ジルコニウムなどを用いてもよい。また、形成方法もＡＬＤ法に限られることはなく、凹凸部での膜の付き回りが高く、被覆性が高い欠陥抑止層３０２が形成できればよい。
【００２２】
樹脂層４００には、熱硬化性樹脂や熱可塑性樹脂などが用いられうる。樹脂層４００には、例えば、フェノール樹脂、エポキシ樹脂、ポリイミド樹脂、ポリエチレン樹脂、ポリスチレン樹脂、アクリル樹脂、フッ素樹脂などやそれらの混合材料が用いられてもよい。また、樹脂層４００の表面に撥水性を向上させるための表面処理を施してもよい。例えば、樹脂層４００の表面をエッチング処理することによって粗らしてもよいし、樹脂層４００の表面にフッ素系のガスを用いたプラズマ処理を行うことによって樹脂層４００の表面にフッ素コートを施しても良い。
【００２３】
次に、本実施形態における、周辺領域２０に配されたパッド電極３０の周辺の構造について詳しく説明する。図２（ｂ）は、パッド電極３０付近の断面図を、図２（ｃ）は、パッド電極３０付近の平面図をそれぞれ示す。周辺領域２０は、絶縁層２０２、封止層３００、および、樹脂層４００は、パッド電極３０を露出させるためのそれぞれ開口部を備える。これによって、パッド電極３０が露出する。露出したパッド電極３０に対して、例えば、異方性導電膜（ＡＣＦ）などを用いて、有機デバイス１００と有機デバイス１００の外部とを接続するためのフレキシブルケーブルが接続される。図２（ｃ）に示される構造において、パッド電極３０の露出する部分が正方形であるが、この形状に限定されるものではなく、長方形や台形、円形などの任意の形状であってもよい。パッド電極３０を形成するための材料は、導電性の高い金属材料であってもよく、例えば、アルミニウムや銅、銀、モリブデン、チタン、窒化チタンなどの金属材料を用いることができる。
【００２４】
本実施形態において、図２（ａ）〜２（ｃ）に示されるように、絶縁層２０２の開口部の端部ａは、水分抑止層３０１、欠陥抑止層３０２、および、水分抑止層３０３によって覆われる。さらに、絶縁層２０２の開口部の端部ａに起因する水分抑止層３０１の段差部Ｓ１が、欠陥抑止層３０２によって覆われ、絶縁層２０２の開口部の端部ａに起因する水分抑止層３０３の段差部Ｓ２が、樹脂層４００によって覆われる。
【００２５】
本実施形態において、絶縁層２０２の開口部の端部ａを覆うように水分抑止層３０１が形成されている。酸化シリコンを用いた水分透過率が高い絶縁層２０２が、パッド電極３０の周辺で露出せず、水分透過率が低いシリコン窒化物系の材料を用いた水分抑止層３０１で覆う。例えば、絶縁層２０２に用いる酸化シリコンの水分透過率は、水分抑止層３０１に用いるシリコン窒化物系の材料と比較して１〜３桁ほど高い。これによって、絶縁層２０２を介して水分が有機機能層２１１まで浸透してしまうことが抑制できる。
【００２６】
上述したように、絶縁層２０２は、０．５μｍ〜５．０μｍ程度の厚さを備える。この絶縁層２０２の厚さに起因して、絶縁層２０２の上に形成される水分抑止層３０１は、段差部Ｓ１を有する。水分抑止層３０１に用いる窒化シリコンや酸窒化シリコンをＣＶＤ法によって形成する際、段差部Ｓ１などの凹凸部の上部、側面、底部で成長方向や成長速度がそれぞれ異なり、段差部Ｓ１において膜密度が低く緻密性に欠ける場合がある。また、異なった方向に成長した窒化シリコンや酸窒化シリコンが互いにぶつかる部分に空隙が生じ、水分抑止層３０１に隙間ができる場合がある。このように、水分抑止層３０１の段差部Ｓ１は、欠陥の密度が高くなる脆弱性を有しうる。このような、水分抑止層３０１の段差部Ｓ１の欠陥から水分が浸入した場合、絶縁層２０２まで水分が浸入してしまい、絶縁層２０２を介して水分が有機機能層２１１まで浸透してしまう場合がある。そこで、本実施形態の有機デバイス１００において、水分抑止層３０１の段差部Ｓ１を覆うように、欠陥抑止層３０２が配される。欠陥抑止層３０２に用いるＡＬＤ法で形成された酸化アルミニウムは凹凸部での膜の付き回りが高く被覆性が高いため、水分抑止層３０１の段差部Ｓ１のような欠陥が生じにくい。欠陥抑止層３０２の被覆性について簡単に説明する。例えば、欠陥抑止層３０２のうち水分抑止層３０１の段差部Ｓ１の側面を覆う部分の膜厚が、欠陥抑止層３０２のうち画素領域１０を覆う部分など比較的平坦な部分を覆う部分の膜厚の９５％以上かつ１０５％以下であってもよい。また、例えば、欠陥抑止層３０２のうち水分抑止層３０１の段差部Ｓ１の側面を覆う部分の膜厚が、欠陥抑止層３０２のうち画素領域１０を覆う部分など比較的平坦な部分を覆う部分の膜厚の９８％以上かつ１０２％以下であってもよい。このように、欠陥抑止層３０２が、水分抑止層３０１の段差部Ｓ１の脆弱性を有する部分をより確実に被覆することによって、有機機能層２１１に水分が浸入するのを抑制することができる。
【００２７】
絶縁層２０２の開口部の端部ａに起因する水分抑止層３０１の段差部Ｓ１を覆うように、欠陥抑止層３０２および水分抑止層３０３が形成されるため、水分抑止層３０３は、段差部Ｓ２を有する。この水分抑止層３０３の段差部Ｓ２も、水分抑止層３０１の段差部Ｓ１と同様に、欠陥の密度が高くなる脆弱性を有しうる。この水分抑止層３０３の段差部Ｓ２の欠陥から水分が浸入した場合、酸化アルミニウムを用いた欠陥抑止層３０２に水分が浸入してしまい、酸化アルミニウムが腐食（加水分解）してしまう場合がある。酸化アルミニウムは、高温下で多量の水分と接触すると、腐食（加水分解）が発生しやすい。この腐食を抑制するために、本実施形態の有機デバイス１００において、水分抑止層３０３の段差部Ｓ２を覆うように樹脂層４００が配される。樹脂層４００は、無機系材料によって形成された薄膜ほど水分透過性が低くはない。しかしながら、樹脂層４００が、水分抑止層３０３の段差部Ｓ２の脆弱性を有する部分を被覆することによって、欠陥抑止層３０２が大量の水分と接触することを抑制することができる。
【００２８】
本実施形態において、図２（ａ）〜２（ｃ）に示されるように、基板２０１の表面に対する正射影において、樹脂層４００の開口部の端部ｅが、絶縁層２０２の開口部の端部ａよりも露出したパッド電極３０の中心ｐに近い位置に配される。また、基板２０１の表面に対する正射影において、水分抑止層３０３の開口部の端部ｄが、樹脂層４００の開口部の端部ｅと同じ位置、または、樹脂層４００の開口部の端部ｅよりも露出したパッド電極３０の中心ｐに近い位置に配される。また、基板２０１の表面に対する正射影において、欠陥抑止層３０２の開口部の端部ｃが、水分抑止層３０３の開口部の端部ｄと同じ位置、または、水分抑止層３０３の開口部の端部ｄよりも露出したパッド電極３０の中心ｐに近い位置に配される。また、基板２０１の表面に対する正射影において、水分抑止層３０１の開口部の端部ｂが、欠陥抑止層３０２の開口部の端部ｃと同じ位置、または、欠陥抑止層３０２の開口部の端部ｃよりも露出したパッド電極３０の中心ｐに近い位置に配される。これによって、絶縁層２０２、封止層３００、および、樹脂層４００のそれぞれのパッド電極３０を露出させるための開口部から水分が侵入することを抑制し、有機デバイス１００の信頼性を向上させることが可能となる。ここで、露出したパッド電極３０の中心ｐとは、例えば、基板２０１の表面に対する正射影において、パッド電極３０の露出した部分の幾何学的重心であってもよい。
【００２９】
図３（ａ）に、水分抑止層３０１の段差部Ｓ１が、欠陥抑止層３０２によって覆われていない比較例の有機デバイス１１０を示す。上述の本実施形態の有機デバイス１００と比較して、水分抑止層３０１の開口部の端部ｂが、欠陥抑止層３０２の開口部の端部ｃよりも露出したパッド電極３０の中心ｐに近い位置に配される。この場合、水分抑止層３０１、３０３の段差部Ｓ１、Ｓ２に存在しうる欠陥から水分が浸入してしまい、絶縁層２０２を介して水分が有機機能層２１１まで浸透してしまう可能性がある。例えば、有機デバイス１１０を高温高湿の環境下に長時間放置した場合や、水中に長時間放置した場合などにおいて、有機デバイス１１０の特性劣化が観測される。
【００３０】
図３（ｂ）に、水分抑止層３０３の段差部Ｓ２が、樹脂層４００によって覆われていない比較例の有機デバイス１１１を示す。上述の本実施形態の有機デバイス１００と比較して、絶縁層２０２の開口部の端部ａが、樹脂層４００の開口部の端部ｅよりも露出したパッド電極３０の中心ｐに近い位置に配される。この場合、水分抑止層３０３の段差部Ｓ２に存在しうる欠陥から水分が浸入してしまい、欠陥抑止層３０２に用いる酸化アルミニウムの腐食が進む可能性がある。例えば、有機デバイス１１１を高温高湿の環境下に長時間放置した場合や、水中に長時間放置した場合などにおいて、有機デバイス１１１の特性劣化が観測される。
【００３１】
次いで、図４（ａ）、４（ｂ）に、本実施形態の有機デバイス１００の変形例を示す。図４（ａ）に示されるように、有機デバイス１００は、封止層３００の上に、カラーフィルタ５００を備えていてもよい。カラーフィルタ５００は、カラーフィルタ５００の下地の平坦化層としても用いられる樹脂層４００の上に配される、赤フィルタ５０１、緑フィルタ５０２、青フィルタ５０３を含む。カラーフィルタ５００の上には、さらに平坦化層４０２が配される。カラーフィルタ５００を形成する工程は、材料の塗布と露光・現像とを各色のカラーフィルタごとに繰り返す。図４（ａ）に示す構成において、樹脂層４００は、カラーフィルタの平坦化層を兼ねるが、樹脂層４００の上に平坦化層（不図示）を形成し、その上にカラーフィルタ５００を形成してもよい。図４（ｂ）に、パッド電極３０付近の断面図を示す。カラーフィルタ５００の下部の平坦化層を兼ねる樹脂層４００が、水分抑止層３０３の段差部Ｓ２を覆うように配されている。樹脂層４００とカラーフィルタ５００の下部の平坦化層とを別々のプロセスで形成することなく、樹脂層４００に平坦化層の機能を兼ねさせることによって、有機デバイス１００を製造する際のプロセスの簡素化とコスト削減とが可能となる。
【００３２】
ここで、有機機能層２１１に関して具体的に説明する。本実施形態における有機機能層２１１は、上述のように、少なくとも有機発光材料、または、有機光電変換材料を含む。有機機能層２１１が有機発光材料を含む場合、有機デバイス１００は発光装置として機能しうる。一方、有機機能層２１１が有機光電変換材料を含む場合、有機デバイス１００は撮像装置として機能しうる。
【００３３】
有機発光材料は、公知の有機発光材料を用いることができる。単体で発光層として機能する発光材料でもよいし、発光層ホスト材料と発光材料との混合層としてもよい。有機発光材料としては、縮環化合物（例えばフルオレン誘導体、ナフタレン誘導体、ピレン誘導体、ペリレン誘導体、テトラセン誘導体、アントラセン誘導体、ルブレンなど）、キナクリドン誘導体、クマリン誘導体、スチルベン誘導体、トリス（８−キノリノラート）アルミニウムなどの有機アルミニウム錯体、イリジウム錯体、白金錯体、レニウム錯体、銅錯体、ユーロピウム錯体、ルテニウム錯体、及びポリ（フェニレンビニレン）誘導体、ポリ（フルオレン）誘導体、ポリ（フェニレン）誘導体等の高分子誘導体があげられる。
【００３４】
発光層ホスト材料としては、芳香族炭化水素化合物もしくはその誘導体の他、カルバゾール誘導体、ジベンゾフラン誘導体、ジベンゾチオフェン誘導体、トリス（８−キノリノラート）アルミニウム等の有機アルミニウム錯体、有機ベリリウム錯体などがあげられる。
【００３５】
有機光電変換材料は、公知の有機材料または有機・無機ハイブリッド材料のいずれかを用いることができる。有機光電変換材料としては、例えば、フラーレン系材料、フタロシアニン系材料、金属錯体系材料、スクアリウム系材料、アミン系材料、インダン系材料、フルオレン系材料などを用いることができる。これらの有機光電変換材料のうち１つで有機機能層２１１が構成されてもよいし、複数の材料で有機機能層２１１が構成されてもよい。また、有機機能層２１１は、これらの材料を用いた層を積層した構成としてもよい。有機・無機ハイブリッド材料としては、例えば、有機・無機ハイブリッド型ペロブスカイト膜を構成するための材料を用いることができる。有機・無機ハイブリッド型ペロブスカイト膜を構成する材料は、一般式ＡＢＸ３で表わされるものでありうる。ここで、一般式においてＡおよびＢはカチオン材料であり、Ｘはアニオン材料である。有機・無機ハイブリッド材料は、Ａ、ＢあるいはＸの何れかが有機材料であり、Ａ＝ＣＨ３ＮＨ３、Ｂ＝Ｐｂ、Ｘ＝ＩであるＣＨ３ＮＨ３ＰｂＩ３を例にあげることができる。
【００３６】
有機機能層２１１と下部電極２１０との間や、有機機能層２１１と上部電極２１２との間に追加の機能層を配してもよい。追加の機能層としては、例えば電荷輸送層、電荷ブロック層があげられる。電荷輸送層の材料としては、正孔や電子の移動度が高い材料を用いることができる。また、電荷ブロック層のうち正孔ブロック層の材料としては、最高占有準位（Ｈｉｇｈｅｓｔ  Ｏｃｃｕｐｉｅｄ  Ｍｏｌｅｃｕｌａｒ  Ｏｒｂｉｔａｌ：ＨＯＭＯ）が深い（真空準位に対してエネルギ的に遠い）材料を用いることができる。一方、電荷ブロック層のうち電子ブロック層としは、最高被占有準位（Ｌｏｗｅｓｔ  Ｕｎｏｃｃｕｐｉｅｄ  Ｍｏｌｅｃｕｌａｒ  Ｏｒｂｉｔａｌ：ＬＵＭＯ）が浅い（真空準位に対して近い）材料を用いることができる。ＨＯＭＯ、ＬＵＭＯは、絶対値の大きさに基づいて、高い、低いとも表現することができる。具体的には、ＨＯＭＯが深いとはＨＯＭＯが高いとも表現できる。その他についても同様である。
【００３７】
下部電極２１０と追加の機能層との界面や、上部電極２１２と追加の機能層の界面に、電荷注入層を形成してもよい。電荷注入層のうち電子注入層は、アルカリ（土類）金属、またはアルカリ（土類）金属化合物の薄膜（例えば、０．５〜１ｎｍ）を用いることができる。例えば、電子注入層は、フッ化リチウム（ＬｉＦ）やフッ化カリウム（ＫＦ）、酸化マグネシウム（ＭｇＯ）が用いられうる。また、電荷注入層のうち電子注入層は、有機化合物にドナー（電子供与性）ドーパントとして機能する金属または金属化合物を混合する層を用いることができる。電子注入効率を向上させるために、仕事関数の低い金属、または、その化合物をドーパントとして用いてもよい。仕事関数が低い金属として、アルカリ金属、アルカリ土類金属、または、希土類が用いられうる。大気中での取り扱いが比較的容易なアルカリ金属化合物が、電子注入層として用いられてもよい。例えば、アルカリ金属化合物は、セシウム化合物であってもよく、炭酸セシウムは大気中で安定であり、取り扱いが容易である。電子注入層の有機化合物は、電子輸送性の材料であってもよく、公知の材料、例えば、アルミキノリノール錯体やフェナントロリン化合物などを用いることができる。アルカリ金属は水分と反応しやすいため、有機機能層２１１と同様に水分の侵入を抑制する必要がある。
【００３８】
ここで、本実施形態の有機デバイス１００を表示装置、撮像装置、携帯機器、照明装置、移動体に適用した応用例について図９〜１４を用いて説明する。図９は、本実施形態の有機デバイス１００を用いた表示装置の一例を表す模式図である。表示装置１０００は、上部カバー１００１と、下部カバー１００９と、の間に、タッチパネル１００３、表示パネル１００５、フレーム１００６、回路基板１００７、バッテリー１００８を有していてもよい。タッチパネル１００３および表示パネル１００５は、フレキシブルプリント回路ＦＰＣ１００２、１００４が接続されている。回路基板１００７には、トランジスタなどの能動素子が配される。バッテリー１００８は、表示装置１０００が携帯機器でなければ、設けなくてもよいし、携帯機器であっても、この位置に設ける必要はない。表示パネル１００５には、有機機能層２１１が有機発光材料を含み発光装置として機能する上述の有機デバイス１００が用いられてもよい。表示パネル１００５として機能する有機デバイス１００は、回路基板１００７に配されたトランジスタなどの能動素子と接続され動作する。
【００３９】
図９に示される表示装置１０００は、複数のレンズを有する光学部と、当該光学部を通過した光を受光する撮像素子とを有する撮像装置の表示部に用いられてもよい。撮像装置は、撮像素子が取得した情報を表示する表示部を有してもよい。また、表示部は、撮像装置の外部に露出した表示部であっても、ファインダ内に配置された表示部であってもよい。撮像装置は、デジタルカメラ、デジタルビデオカメラであってもよい。
【００４０】
図１０は、本実施形態の有機デバイス１００を用いた撮像装置の一例を表す模式図である。撮像装置１１００は、ビューファインダ１１０１、背面ディスプレイ１１０２、操作部１１０３、筐体１１０４を有してよい。表示部であるビューファインダ１１０１には、有機機能層２１１が有機発光材料を含み発光装置として機能する上述の有機デバイス１００が用いられてもよい。この場合、有機デバイス１００は、撮像する画像のみならず、環境情報、撮像指示などを表示してよい。環境情報には、外光の強度、外光の向き、被写体の動く速度、被写体が遮蔽物に遮蔽される可能性などであってよい。
【００４１】
撮像に適するタイミングはわずかな時間である場合が多いため、少しでも早く情報を表示した方がよい。したがって、上述の有機機能層２１１が有機発光材料を含む有機デバイス１００がビューファインダ１１０１に用いられうる。有機発光材料は応答速度が速いからである。有機発光材料を用いた有機デバイス１００は、表示速度が求められる、これらの装置に、液晶表示装置よりも適して用いることができる。
【００４２】
撮像装置１１００は、不図示の光学部を有する。光学部は複数のレンズを有し、光学部を通過した光を受光する筐体１１０４内に収容されている撮像素子（不図示）に結像する。複数のレンズは、その相対位置を調整することで、焦点を調整することができる。この操作を自動で行うこともできる。
【００４３】
発光装置として機能する有機デバイス１００は、赤色、緑色、青色の光を透過するカラーフィルタを有していてもよい。カラーフィルタは、当該赤色、緑色、青色がデルタ配列で配置されていてもよい。
【００４４】
有機発光材料を含み発光装置として機能する上述の有機デバイス１００は、携帯端末の表示部に用いられてもよい。その際には、表示機能と操作機能との双方を有してもよい。携帯端末としては、スマートフォンなどの携帯電話、タブレット、ヘッドマウントディスプレイなどが挙げられる。
【００４５】
図１１は、本実施形態の有機デバイス１００を用いた携帯機器の一例を表す模式図である。携帯機器１２００は、表示部１２０１と、操作部１２０２と、筐体１２０３を有する。筐体１２０３には、回路、当該回路を有するプリント基板、バッテリー、通信部、を有してよい。操作部１２０２は、ボタンであってもよいし、タッチパネル方式の反応部であってもよい。操作部１２０２は、指紋を認識してロックの解除等を行う、生体認識部であってもよい。通信部を有する携帯機器は通信機器ということもできる。表示部１２０１には、有機機能層２１１が有機発光材料を含み発光装置として機能する上述の有機デバイス１００が用いられてもよい。
【００４６】
図１２（ａ）、１２（ｂ）は、本実施形態の有機デバイス１００を用いた表示装置の一例を表す模式図である。図１２（ａ）は、テレビモニタやＰＣモニタなどの表示装置である。表示装置１３００は、額縁１３０１を有し表示部１３０２を有する。表示部１３０２には、有機機能層２１１が有機発光材料を含み発光装置として機能する上述の有機デバイス１００が用いられてもよい。表示装置１３００は、額縁１３０１と表示部１３０２とを支える土台１３０３を有していてもよい。土台１３０３は、図１２（ａ）の形態に限られない。例えば、額縁１３０１の下辺が土台１３０３を兼ねていてもよい。また、額縁１３０１および表示部１３０２は、曲がっていてもよい。その曲率半径は、５０００ｍｍ以上６０００ｍｍ以下であってよい。
【００４７】
図１２（ｂ）は、本実施形態の有機デバイス１００を用いた表示装置の他の例を表す模式図である。図１２（ｂ）の表示装置１３１０は、折り曲げ可能に構成されており、いわゆるフォルダブルな表示装置である。表示装置１３１０は、第一表示部１３１１、第二表示部１３１２、筐体１３１３、屈曲点１３１４を有する。第一表示部１３１１と第二表示部１３１２とには、有機機能層２１１が有機発光材料を含み発光装置として機能する上述の有機デバイス１００が用いられてもよい。第一表示部１３１１と第二表示部１３１２とは、つなぎ目のない１枚の表示装置であってよい。第一表示部１３１１と第二表示部１３１２とは、屈曲点で分けることができる。第一表示部１３１１、第二表示部１３１２は、それぞれ異なる画像を表示してもよいし、第一および第二表示部とで一つの画像を表示してもよい。
【００４８】
図１３は、本実施形態の有機デバイス１００を用いた照明装置の一例を表す模式図である。照明装置１４００は、筐体１４０１と、光源１４０２と、回路基板１４０３と、光学フィルム１４０４と、光拡散部１４０５と、を有していてもよい。光源１４０２には、有機機能層２１１が有機発光材料を含み発光装置として機能する上述の有機デバイス１００が用いられてもよい。光学フィルム１４０４は光源の演色性を向上させるフィルタであってよい。光拡散部１４０５は、ライトアップなど、光源の光を効果的に拡散し、広い範囲に光を届けることができる。必要に応じて、最外部にカバーを設けてもよい。照明装置１４００は、光学フィルム１４０４と光拡散部１４０５との両方を有していてもよいし、何れか一方のみを有していてもよい。
【００４９】
照明装置１４００は例えば室内を照明する装置である。照明装置１４００は白色、昼白色、その他青から赤のいずれの色を発光するものであってよい。それらを調光する調光回路を有してよい。照明装置１４００は、光源１４０２として機能する有機デバイス１００に接続される電源回路を有していてもよい。電源回路は、交流電圧を直流電圧に変換する回路である。また、白とは色温度が４２００Ｋで昼白色とは色温度が５０００Ｋである。また、照明装置１４００は、カラーフィルタを有してもよい。また、照明装置１４００は、放熱部を有していてもよい。放熱部は装置内の熱を装置外へ放出するものであり、比熱の高い金属、液体シリコンなどが挙げられる。
【００５０】
図１４は、本実施形態の有機デバイス１００を用いた車両用の灯具の一例であるテールランプを有する自動車の模式図である。自動車１５００は、テールランプ１５０１を有し、ブレーキ操作などを行った際に、テールランプ１５０１を点灯する形態であってもよい。自動車は移動体の一例であり、移動体は船舶やドローンなどであってもよい。移動体は、機体とそれに設けられた灯具を有してよい。灯具は機体の現在位置を知らせるものであってもよい。
【００５１】
テールランプ１５０１には、有機機能層２１１が有機発光材料を含み発光装置として機能する上述の有機デバイス１００が用いられてもよい。テールランプ１５０１は、テールランプ１５０１として機能する有機デバイス１００を保護する保護部材を有してよい。保護部材は、ある程度高い強度を有し、透明であれば材料は問わないが、ポリカーボネートなどで構成されてもよい。また、保護部材は、ポリカーボネートにフランジカルボン酸誘導体、アクリロニトリル誘導体などを混ぜてよい。
【００５２】
自動車１５００は、車体１５０３、それに取り付けられている窓１５０２を有してもよい。窓は、自動車の前後を確認するための窓であってもよいし、透明なディスプレイであってもよい。当該透明なディスプレイは、有機機能層２１１が有機発光材料を含み発光装置として機能する上述の有機デバイス１００が用いられてもよい。この場合、有機デバイス１００が有する電極などの構成材料は透明な部材で構成される。
【００５３】
以下、本実施形態の有機デバイス１００の実施例および比較例について説明する。
【００５４】
第１の実施例
図４（ａ）、（ｂ）に示す有機デバイス１００を作製した。本実施例において、有機機能層２１１は、有機発光材料を含む。したがって、有機デバイス１００は、発光装置として機能する。
【００５５】
まず、基板２０１としてシリコン基板を準備した。基板２０１に電子回路（不図示）やパッド電極３０を形成した後、電子回路（不図示）やアルミニウム合金を用いたパッド電極３０が配された基板２０１の表面の上に絶縁層２０２を形成した。本実施例において、絶縁層２０２として、酸化シリコンを１μｍの膜厚で形成した。次いで、パッド電極３０の上に開口を有するマスクパターンを用いて、マスクパターンの開口した部分の絶縁層２０２をエッチングし、パッド電極３０を露出させるエッチング工程を実施した。まず所望の開口を有したマスクパターンをレジストの塗布および露光・現像工程を用いて形成した後、ドライエッチング装置で反応性ガスを用いたプラズマエッチングで絶縁層２０２のエッチングを行った。絶縁層２０２のエッチングの後、マスクパターンを剥離液で除去した。
【００５６】
次に、画素領域１０において、絶縁層２０２上に、複数の画素を形成する画素形成の工程を実施した。まず、絶縁層２０２の上に基板２０１の表面の側からアルミニウム合金と酸化インジウム錫が順次積層された下部電極２１０を形成した。下部電極２１０は、上述のように、絶縁層２０２に設けられたプラグ電極によって、絶縁層２０２の基板２０１側に配された電子回路と接続された。
【００５７】
下部電極２１０を形成した後、画素領域１０の下部電極２１０の上に有機発光材料を含む有機機能層２１１を形成した。有機機能層２１１の形成方法として、所望のパターニングの開口を有した蒸着マスクを用いた真空蒸着法を用いることができる。
【００５８】
有機機能層２１１を形成した後、有機機能層２１１の上にフッ化リチウム（ＬｉＦ）を用いた電子注入層（不図示）を０．５ｎｍの膜厚で形成し、電子注入層の上に銀とマグネシウムの混合膜（体積比１：１）を用いた上部電極２１２を１０ｎｍの膜厚で形成した。上部電極２１２の形成方法として、所望のパターニングの開口を有した蒸着マスクを用いた真空蒸着法を用いることができる。
【００５９】
絶縁層２０２上に、複数の画素を形成する画素形成の工程の後、封止層３００および樹脂層４００をこの順で積層した。まず、基板２０１の全体を覆うように封止層３００を形成した。まず、基板２０１の全面に、水分抑止層３０１として、ＣＶＤ法を用いて窒化シリコンを１５００ｎｍの膜厚で形成した。次いで、基板２０１の全面に水分抑止層３０１を覆うように、欠陥抑止層３０２として、ＡＬＤ法を用いて酸化アルミニウムを１００ｎｍの膜厚で形成した。さらに、基板２０１全面に欠陥抑止層３０２を覆うように、水分抑止層３０３として、ＣＶＤ法を用いて窒化シリコンを５００ｎｍの膜厚で形成した。次いで、基板２０１全面に水分抑止層３０３を覆うように、樹脂層４００として、スピンコート法を用いて４００ｎｍの膜厚で樹脂を塗布した後、高温で焼成した。上述したように、樹脂層４００は、カラーフィルタ５００の下部の平坦化層としても機能する。
【００６０】
次に、画素領域１０において、カラーフィルタ５００を形成した。赤フィルタ５０１、緑フィルタ５０２、青フィルタ５０３は、材料塗布と露光・現像工程を各色のカラーフィルタごとに繰り返した。カラーフィルタ５００を形成した後、平坦化層４０２をスピンコート法で４００ｎｍの膜厚で樹脂を塗布した後、高温で焼成して形成した。
【００６１】
平坦化層４０２の形成後、パッド電極３０上の平坦化層４０２、樹脂層４００、封止層３００をドライエッチングによってエッチングし、パッド電極３０を露出させた。１回のエッチング工程で平坦化層４０２、樹脂層４００、封止層３００をエッチングすることによって、有機デバイス１００の製造プロセスの簡素化とコストの削減ができた。具体的には、まず、基板２０１の表面に対する正射影において、絶縁層２０２のうち上述の絶縁層２０２のエッチング工程によって開口した端部よりも内側に開口を有するマスクパターンを、レジストの塗布および露光・現像工程を用いて形成した。次いで、ドライエッチング装置で反応性ガスを用いたプラズマエッチングで平坦化層４０２、樹脂層４００、封止層３００のエッチングを行った。平坦化層４０２、樹脂層４００、封止層３００のエッチングの後、マスクパターンを剥離液で除去した。
【００６２】
以上の工程によって、図４（ｂ）に示されるような、絶縁層２０２の開口部の端部ａを覆うように、水分抑止層３０１が形成された。さらに、水分抑止層３０１の段差部Ｓ１を覆うように、欠陥抑止層３０２が形成された。また、さらに、水分抑止層３０３の段差部Ｓ２を覆うように、樹脂層４００が形成された。サイドエッチングなどによって、水分抑止層３０１の段差部Ｓ１を覆う欠陥抑止層３０２が除去されないように、それぞれの工程のマスクパターンの開口やドライエッチングの条件を調整した。同様に、水分抑止層３０３の段差部Ｓ２を覆う樹脂層４００が除去されないように、それぞれの工程のマスクパターンの開口やドライエッチングの条件を調整した。
【００６３】
また、以上の工程によって、基板２０１の表面に対する正射影において、樹脂層４００の開口部の端部ｅが、絶縁層２０２の開口部の端部ａよりも露出したパッド電極３０の中心ｐに近い位置に配された。また、基板２０１の表面に対する正射影において、水分抑止層３０３の開口部の端部ｄが、樹脂層４００の開口部の端部ｅと同じ位置、または、樹脂層４００の開口部の端部ｅよりも露出したパッド電極３０の中心ｐに近い位置に配された。また、基板２０１の表面に対する正射影において、欠陥抑止層３０２の開口部の端部ｃが、水分抑止層３０３の開口部の端部ｄと同じ位置、または、水分抑止層３０３の開口部の端部ｄよりも露出したパッド電極３０の中心ｐに近い位置に配された。また、基板２０１の表面に対する正射影において、水分抑止層３０１の開口部の端部ｂが、欠陥抑止層３０２の開口部の端部ｃと同じ位置、または、欠陥抑止層３０２の開口部の端部ｃよりも露出したパッド電極３０の中心ｐに近い位置に配された。封止層３００および樹脂層４００を、同じマスクパターンを用いてドライエッチングする際のサイドエッチングによって、上層ほど内側に削られるため、このような開口部の端部ａ〜ｅの位置関係となった。
【００６４】
本実施例の有機デバイス１００は、有機機能層２１１への水分の浸入を抑制することができた。具体的には、本発明の有機デバイス１００は、上述のように発光装置であり、所望の電圧印加時の発光効率（ｃｄ／Ａ）を測定した。また、耐湿性試験を高密度な水蒸気雰囲気での試験ができるプレッシャークッカーで行った。１００℃以上の高密度な水蒸気雰囲気下に１０００時間以上放置した後、有機デバイス１００の発光効率（ｃｄ／Ａ）を測定したところ、発光効率の顕著な低下は確認できなかった。
【００６５】
第１の比較例
比較例の有機デバイスとして、図５（ａ）に示す有機デバイス１１２を作製した。上述の第１の実施例において、パッド電極３０を露出させるエッチング工程を２回に分けて実施した。具体的には、絶縁層２０２のパッド電極３０を露出させるためのエッチングを行った後、封止層３００および樹脂層４００を形成し、封止層３００および樹脂層４００のパッド電極３０を露出させるためのエッチングを行った。一方、本比較例において、絶縁層２０２、封止層３００、樹脂層４００（および平坦化層４０２）の全ての層を、同じマスクパターンを用いてドライエッチングを用いてエッチングした。その結果、絶縁層２０２の開口部の端部が、水分抑止層３０１によって覆われず、絶縁層２０２の開口部の端部が露出した。これ以外の工程は、上述の第１の実施例と同様の工程を用いて有機デバイス１１２を作製した。
【００６６】
本比較例の有機デバイス１１２の耐湿性試験を、高密度な水蒸気雰囲気での試験ができるプレッシャークッカーで行った。１００℃以上の高密度な水蒸気雰囲気下に１０００時間以上放置した後、有機デバイス１１２の発光効率（ｃｄ／Ａ）を測定したところ、発光効率が２０％程度低下した。
【００６７】
第２の比較例
上述の第１の実施例と同様の工程を用いて有機デバイス１１３を作製した。有機デバイス１１３は、図５（ｂ）に示されるように、封止層３００および樹脂層４００をエッチングする際、サイドエッチングによって、水分抑止層３０１の段差部Ｓ１を覆う欠陥抑止層３０２が除去された。このため、水分抑止層３０１の段差部Ｓ１の側面が露出した。
【００６８】
本比較例の有機デバイス１１３の耐湿性試験を、高密度な水蒸気雰囲気での試験ができるプレッシャークッカーでおこなった。１００℃以上の高密度な水蒸気雰囲気下に１０００時間以上放置した後、有機デバイス１１３の発光効率（ｃｄ／Ａ）を測定したところ、発光効率が１２％程度低下した。
【００６９】
第３の比較例
上述の第１の実施例と同様の工程を用いて有機デバイス１１４を作製した。有機デバイス１１４は、図５（ｃ）に示されるように、封止層３００および樹脂層４００をエッチングする際、サイドエッチングによって、水分抑止層３０３の段差部Ｓ２を覆う樹脂層４００（および平坦化層４０２）が除去された。このため、水分抑止層３０３の段差部Ｓ２の側面および底部が露出した。
【００７０】
本比較例の有機デバイス１１４の耐湿性試験を、高密度な水蒸気雰囲気での試験ができるプレッシャークッカーでおこなった。１００℃以上の高密度な水蒸気雰囲気下に１０００時間以上放置した後、有機デバイス１１３の発光効率（ｃｄ／Ａ）を測定したところ、発光効率が５％程度低下した。
【００７１】
第２の実施例
図６（ａ）、（ｂ）に示す有機デバイス１０１を作製した。本実施例において、有機機能層２１１は、有機光電変換材料を含む。したがって、有機デバイス１０１は、撮像装置として機能する。
【００７２】
まず、基板２０１としてシリコン基板を準備した。基板２０１に電子回路（不図示）やパッド電極３０を形成した後、電子回路（不図示）やアルミニウム合金を用いたパッド電極３０が配された基板２０１の表面の上に絶縁層２０２を形成した。本実施例において、絶縁層２０２として、酸化シリコンを１．５μｍの膜厚で形成した。次いで、パッド電極３０の上に開口を有するマスクパターンを用いて、マスクパターンの開口した部分の絶縁層２０２をエッチングし、パッド電極３０を露出させるエッチング工程を実施した。まず所望の開口を有したマスクパターンをレジストの塗布および露光・現像工程を用いて形成した後、ドライエッチング装置で反応性ガスを用いたプラズマエッチングで絶縁層２０２のエッチングを行った。絶縁層２０２のエッチングの後、マスクパターンを剥離液で除去した。
【００７３】
次に、画素領域１０において、絶縁層２０２上に、複数の画素を形成する画素形成の工程を実施した。まず、絶縁層２０２の上に窒化チタンを用いた下部電極２１０を形成した。下部電極２１０は、上述のように、絶縁層２０２に設けられたプラグ電極によって、絶縁層２０２の基板２０１側に配された電子回路と接続された。
【００７４】
下部電極２１０を形成した後、画素領域１０の下部電極２１０の上に有機発光材料を含む有機機能層２１１を形成した。有機機能層２１１の形成方法として、所望のパターニングの開口を有した蒸着マスクを用いた真空蒸着法を用いることができる。
【００７５】
有機機能層２１１を形成した後、酸化インジウム亜鉛を用いた上部電極２１２を３０ｎｍの膜厚で形成した。上部電極２１２の形成方法として、所望のパターニングの開口を有した成膜マスクを用いたスパッタ法を用いることができる。
【００７６】
絶縁層２０２上に、複数の画素を形成する画素形成の工程の後、封止層３００および樹脂層４００をこの順で積層した。まず、基板２０１の全体を覆うように封止層３００を形成した。まず、基板２０１の全面に、水分抑止層３０１として、ＣＶＤ法を用いて酸窒化シリコンを２０００ｎｍの膜厚で形成した。次いで、基板２０１の全面に水分抑止層３０１を覆うように、欠陥抑止層３０２として、ＡＬＤ法を用いて酸化アルミニウムを５０ｎｍの膜厚で形成した。さらに、基板２０１全面に欠陥抑止層３０２を覆うように、水分抑止層３０３として、ＣＶＤ法を用いて酸窒化シリコンを５００ｎｍの膜厚で形成した。次いで、基板２０１全面に水分抑止層３０３を覆うように、樹脂層４００として、スピンコート法を用いて６００ｎｍの膜厚で樹脂を塗布した後、高温で焼成した。上述したように、樹脂層４００は、カラーフィルタ５００の下部の平坦化層としても機能する。
【００７７】
次に、画素領域１０において、カラーフィルタ５００を形成した。赤フィルタ５０１、緑フィルタ５０２、青フィルタ５０３は、材料塗布と露光・現像工程を各色のカラーフィルタごとに繰り返した。
【００７８】
カラーフィルタ５００の形成後、パッド電極３０上の樹脂層４００、封止層３００をドライエッチングによってエッチングし、パッド電極３０を露出させた。１回のエッチング工程で樹脂層４００および封止層３００をエッチングすることによって、有機デバイス１０１の製造プロセスの簡素化とコストの削減ができた。具体的には、まず、基板２０１の表面に対する正射影において、絶縁層２０２のうち上述の絶縁層２０２のエッチング工程によって開口した端部よりも内側に開口を有するマスクパターンを、レジストの塗布および露光・現像工程を用いて形成した。次いで、ドライエッチング装置で反応性ガスを用いたプラズマエッチングで樹脂層４００よび封止層３００のエッチングを行った。樹脂層４００および封止層３００のエッチングの後、マスクパターンを剥離液で除去した。
【００７９】
以上の工程によって、図６（ｂ）に示されるような、絶縁層２０２の開口部の端部ａを覆うように、水分抑止層３０１が形成された。さらに、水分抑止層３０１の段差部Ｓ１を覆うように、欠陥抑止層３０２が形成された。また、さらに、水分抑止層３０３の段差部Ｓ２を覆うように、樹脂層４００が形成された。本実施例において、画素領域１０と水分抑止層３０３の段差部Ｓ２とに樹脂層４００が形成されている。これは、封止層３００および樹脂層４００をエッチングするドライエッチングによってマスクパターンと一緒に当該部分の樹脂層４００が除去されるためである。ＣＶＤ法などを用いて窒化シリコンや酸窒化シリコンを用いた水分抑止層３０１、３０３を形成する際、段差部Ｓ１、Ｓ３のうち側面や側面と底部とが交差する部分で、膜密度が低く緻密性に欠ける、空隙ができるなど、欠陥を生じやすい。このため、図６（ｂ）に示されるように、周辺領域２０において、樹脂層４００が、少なくとも水分抑止層３０３の段差部Ｓ２の側面を覆うことによって、水分が水分抑止層３０３の段差部Ｓ２を介して欠陥抑止層３０２に侵入することを抑制できる。樹脂層４００が、水分抑止層３０３の段差部Ｓ２の側面を覆うことによって、水分抑止層３０３の段差部Ｓ２の側面と底部とが交差する部分も同時に覆われうる。図６（ｂ）に示される構造においても、上述の有機デバイス１００と同様に、有機デバイス１０１の信頼性が向上しうる。また、有機デバイス１０１の有機機能層２１１が有機発光材料を含む場合、有機デバイス１０１は、発光装置として機能しうる。この場合、有機デバイス１０１は、有機デバイス１００と同様に、図９〜１４に示される表示装置１０００、１３００、１３１０、撮像装置１１００、携帯機器１２００、照明装置１４００、自動車１５００などにそれぞれ適用できる。
【００８０】
パッド電極３０を露出させた後、平坦化層４０２をスピンコート法で６００ｎｍの膜厚で樹脂を塗布し、所望の形状にパターニングした。図６（ｂ）に示されるように、周辺領域２０において、水分抑止層３０３が露出する部分を含んでいてもよい。次いで、平坦化層４０２の上に集光効率を高めるためのマイクロレンズ（不図示）を形成した。マイクロレンズの形状を精度よく形成するために、平坦化層４０２のより高い平坦化性が必要である。
【００８１】
本実施例の有機デバイス１０１は、有機機能層２１１への水分の浸入を抑制することができた。具体的には、本発明の有機デバイス１０１は、上述のように撮像装置であり、所望の電圧印加時の単位面積当たりの感度（ｅ−／ｌｘ・ｓ・μｍ２）を測定した。また、耐湿性試験を高密度な水蒸気雰囲気での試験ができるプレッシャークッカーでおこなった。１００℃以上の高密度な水蒸気雰囲気下に１０００時間以上放置した後、感度（ｅ−／ｌｘ・ｓ・μｍ２）を測定したところ、感度の顕著な低下は確認できなかった。
【００８２】
第３の実施例
図８に示す有機デバイス１１８を作成した。本実施例において、有機機能層２１１は、有機光電変換材料を含む。したがって、有機デバイス１０１は、撮像装置として機能する。
【００８３】
まず、基板２０１としてシリコン基板を準備した。基板２０１に電子回路（不図示）やパッド電極３０を形成した後、電子回路（不図示）やアルミニウム合金を用いたパッド電極３０が配された基板２０１の表面の上に絶縁層２０２を形成した。本実施例において、絶縁層２０２として、酸化シリコンを１．５μｍの膜厚で形成した。
【００８４】
次に、画素領域１０において、絶縁層２０２上に、複数の画素を形成する画素形成の工程を実施した。まず、絶縁層２０２の上にチタンやアルミニウムを含む単層あるいは積層の合金を用いた下部電極２１０を形成した。下部電極２１０は、上述のように、絶縁層２０２に設けられたプラグ電極によって、絶縁層２０２の基板２０１側に配された電子回路と接続された。
【００８５】
次に、下部電極２１０や絶縁層２０２が配された基板２０１の表面に電極間の電流リーク低減させるための絶縁層８０１を形成した。次いで、パッド電極３０の上に開口を有するマスクパターンを用いて、マスクパターンの開口した部分の絶縁層２０２および絶縁層８０１をエッチングし、パッド電極３０を露出させるエッチング工程を実施した。まず所望の開口を有したマスクパターンをレジストの塗布および露光・現像工程を用いて形成した後、ドライエッチング装置で反応性ガスを用いたプラズマエッチングで絶縁層２０２のエッチングを行った。絶縁層２０２のエッチングの後、マスクパターンを剥離液で除去した。
【００８６】
次いで、下部電極２１０の上に開口を有するマスクパターンを用いて、マスクパターンの開口した部分の絶縁層８０１をエッチングし、下部電極２１０を露出させるエッチング工程を実施した。まず所望の開口を有したマスクパターンをレジストの塗布および露光・現像工程を用いて形成した後、ドライエッチング装置で反応性ガスを用いたプラズマエッチングで絶縁層８０１のエッチングを行い、下部電極２１０の側面を覆う絶縁層８０１が形成された。絶縁層８０１を形成するエッチングの後、マスクパターンを剥離液で除去した。下部電極２１０の表面に剥離液による改質層の発生を抑制するために、本実施例に示すように、パッド電極３０上の絶縁層２０２および絶縁層８０１をエッチングした後に、下部電極２１０上の絶縁層８０１をエッチングしてもよい。
【００８７】
下部電極２１０上の絶縁層８０１をエッチングした後、画素領域１０の下部電極２１０の上に有機発光材料を含む有機機能層２１１を形成した。有機機能層２１１の形成方法として、所望のパターニングの開口を有した蒸着マスクを用いた真空蒸着法を用いることができる。この工程によって、絶縁層２０２と有機機能層２１１との間に、複数の下部電極２１０が配される。
【００８８】
有機機能層２１１を形成した後、銀およびマグネシウムを用いた上部電極２１２を３０ｎｍの膜厚で形成した。上部電極２１２の形成方法として、所望のパターニングの開口を有した成膜マスクを用いたスパッタ法を用いることができる。
【００８９】
絶縁層２０２上に、複数の画素を形成する画素形成の工程の後、封止層３００および樹脂層４００をこの順で積層した。まず、基板２０１の全体を覆うように封止層３００を形成した。まず、基板２０１の全面に、水分抑止層３０１として、ＣＶＤ法を用いて酸窒化シリコンを２０００ｎｍの膜厚で形成した。次いで、基板２０１の全面に水分抑止層３０１を覆うように、欠陥抑止層３０２として、ＡＬＤ法を用いて酸化アルミニウムを５０ｎｍの膜厚で形成した。さらに、基板２０１全面に欠陥抑止層３０２を覆うように、水分抑止層３０３として、ＣＶＤ法を用いて酸窒化シリコンを５００ｎｍの膜厚で形成した。次いで、基板２０１全面に水分抑止層３０３を覆うように、樹脂層４００として、スピンコート法を用いて６００ｎｍの膜厚で樹脂を塗布した後、高温で焼成した。上述したように、樹脂層４００は、カラーフィルタ５００の下部の平坦化層としても機能する。
【００９０】
次に、画素領域１０において、カラーフィルタ５００を形成した。赤フィルタ５０１、緑フィルタ５０２、青フィルタ５０３は、材料塗布と露光・現像工程を各色のカラーフィルタごとに繰り返した。
【００９１】
カラーフィルタ５００の形成後、パッド電極３０上の樹脂層４００、封止層３００をドライエッチングによってエッチングし、パッド電極３０を露出させた。１回のエッチング工程で樹脂層４００および封止層３００をエッチングすることによって、有機デバイス１０１の製造プロセスの簡素化とコストの削減ができた。具体的には、まず、基板２０１の表面に対する正射影において、絶縁層２０２のうち上述の絶縁層２０２のエッチング工程によって開口した端部よりも内側に開口を有するマスクパターンを、レジストの塗布および露光・現像工程を用いて形成した。次いで、ドライエッチング装置で反応性ガスを用いたプラズマエッチングで樹脂層４００よび封止層３００のエッチングを行った。樹脂層４００および封止層３００のエッチングの後、マスクパターンを剥離液で除去した。
【００９２】
以上の工程によって、図８に示されるような、絶縁層２０２の開口部の端部ａを覆うように、水分抑止層３０１が形成された。さらに、水分抑止層３０１の段差部Ｓ１を覆うように、欠陥抑止層３０２が形成された。また、さらに、水分抑止層３０３の段差部Ｓ２を覆うように、樹脂層４００が形成された。本実施例の有機デバイス１１８は、上述の有機デバイス１０１に対して、下部電極２１０間のリーク電流を抑制するために、それぞれの下部電極２１０の側面を覆う絶縁層８０１が追加された構造を備える。このため、樹脂層４００を形成した後の工程は、上述の第２の実施例と同様であってもよく、ここでは説明を省略する。
【００９３】
本実施例の有機デバイス１１８は、有機機能層２１１への水分の浸入を抑制することができた。また、上述の有機デバイス１０１と同様の耐湿性試験を行ったが、感度の顕著な低下は確認できなかった。つまり、図８に示される構造においても、上述の有機デバイス１０１と同様に、有機デバイス１１８の信頼性が向上しうる。また、有機デバイス１１８の有機機能層２１１が有機発光材料を含む場合、有機デバイス１１８は、発光装置として機能しうる。この場合、有機デバイス１１８は、有機デバイス１００と同様に、図９〜１４に示される表示装置１０００、１３００、１３１０、撮像装置１１００、携帯機器１２００、照明装置１４００、自動車１５００などにそれぞれ適用できる。
【００９４】
第４の比較例
比較例の有機デバイスとして、図７（ａ）に示す有機デバイス１１５を作製した。上述の第２の実施例において、パッド電極３０を露出させるエッチング工程を２回に分けて実施した。具体的には、絶縁層２０２のパッド電極３０を露出させるためのエッチングを行った後、封止層３００および樹脂層４００を形成し、封止層３００および樹脂層４００のパッド電極３０を露出させるためのエッチングを行った。一方、本比較例において、絶縁層２０２、封止層３００、樹脂層４００の全ての層を、同じマスクパターンを用いてドライエッチングを用いてエッチングした。その結果、絶縁層２０２の開口部の端部が、水分抑止層３０１によって覆われず、絶縁層２０２の開口部の端部が露出した。これ以外の工程は、上述の第１の実施例と同様の工程を用いて有機デバイス１１５を作製した。
【００９５】
本比較例の有機デバイス１１５の耐湿性試験を、高密度な水蒸気雰囲気での試験ができるプレッシャークッカーで行った。１００℃以上の高密度な水蒸気雰囲気下に１０００時間以上放置した後、有機デバイス１１５の感度（ｅ−／ｌｘ・ｓ・μｍ２）を測定したところ、感度が２２％程度低下した。
【００９６】
第５の比較例
上述の第２の実施例と同様の工程を用いて有機デバイス１１６を作製した。有機デバイス１１６は、図７（ｂ）に示されるように、封止層３００および樹脂層４００をエッチングする際、サイドエッチングによって、水分抑止層３０１の段差部Ｓ１を覆う欠陥抑止層３０２が除去された。このため、水分抑止層３０１の段差部Ｓ１の側面が露出した。
【００９７】
本比較例の有機デバイス１１６の耐湿性試験を、高密度な水蒸気雰囲気での試験ができるプレッシャークッカーで行った。１００℃以上の高密度な水蒸気雰囲気下に１０００時間以上放置した後、有機デバイス１１６の感度（ｅ−／ｌｘ・ｓ・μｍ２）を測定したところ、感度が１６％程度低下した。
【００９８】
第６の比較例
上述の第２の実施例と同様の工程を用いて有機デバイス１１７を作製した。有機デバイス１１７は、図７（ｃ）に示されるように、封止層３００および樹脂層４００をエッチングする際、サイドエッチングによって、水分抑止層３０３の段差部Ｓ２を覆う樹脂層４００が除去された。このため、水分抑止層３０３の段差部Ｓ２の側面および底部が露出した。
【００９９】
本比較例の有機デバイス１１７の耐湿性試験を、高密度な水蒸気雰囲気での試験ができるプレッシャークッカーで行った。１００℃以上の高密度な水蒸気雰囲気下に１０００時間以上放置した後、有機デバイス１１７の感度（ｅ−／ｌｘ・ｓ・μｍ２）を測定したところ、感度が７％程度低下した。
【０１００】
このように、第１の実施例の有機デバイス１００は、第１〜３の比較例の有機デバイス１１２〜１１４と比較して、発光効率の低下が起こらなかった。また、第２、３の実施例の有機デバイス１０１、１１８は、第４〜６の比較例の有機デバイス１１５〜１１７と比較して、感度の低下が起こらなかった。このように、本実施形態に示される構造を用いることによって、有機デバイスの信頼性が向上しうる。
【０１０１】
以上、本発明に係る実施形態および実施例を示したが、本発明はこれらの実施形態および実施例に限定されないことはいうまでもなく、本発明の要旨を逸脱しない範囲で、上述した実施形態は適宜変更、組み合わせが可能である。
【符号の説明】
【０１０２】
１０：画素領域、２０：周辺領域、３０：パッド電極、１００，１０１，１１８：有機デバイス、２０１：基板、２１１：有機機能層、３００：封止層、４００：樹脂層、１０００：表示装置、１００１：上部カバー、１００２：フレキシブルプリント回路、１００３：タッチパネル、１００４：フレキシブルプリント回路、１００５：表示パネル、１００６：フレーム、１００７：回路基板、１００８：バッテリー、１００９：下部カバー、１１００：撮像装置、１１０１：ビューファインダ、１１０２：背面ディスプレイ、１１０３：操作部、１１０４：筐体、１２００：携帯機器、１２０１：表示部、１２０２：操作部、１２０３：筐体、１３００：表示装置、１３０１：額縁、１３０２：表示部、１３０３：土台、１３１０：表示装置、１３１１：第一表示部、１３１２：第二表示部、１３１３：筐体、１３１４：屈曲点、１４００：照明装置、１４０１：筐体、１４０２：光源、１４０３：回路基板、１４０４：光学フィルム、１４０５：光拡散部、１５００：自動車、１５０１：テールランプ、１５０２：窓、１５０３：車体
【図１】
2019194970.tif 000003
【図２】
2019194970.tif 000004
【図３】
2019194970.tif 000005
【図４】
2019194970.tif 000006
【図５】
2019194970.tif 000007
【図６】
2019194970.tif 000008
【図７】
2019194970.tif 000009
【図８】
2019194970.tif 000010
【図９】
2019194970.tif 000011
【図１０】
2019194970.tif 000012
【図１１】
2019194970.tif 000013
【図１２】
2019194970.tif 000014
【図１３】
2019194970.tif 000015
【図１４】
2019194970.tif 000016